ПРИМЕНЕНИЕ КОМПОЗИЦИИ ДЛЯ КОНТАКТА СО СВЕРХКРИТИЧЕСКИМИ СРЕДАМИ

1. Применение формованной детали, содержащей формовочную массу, которая содержит по меньшей мере 50 мас.% следующих компонентов:
a) от 0 до 99 мас.ч. полиамида, а также
b) от 1 до 100 мас.ч. полиамидного эластомера, выбранного из группы, включающей простой/сложный полиэфирамид, простой полиэфирамид и их смеси,
причем сумма массовых частей компонентов а) и b) составляет 100 и причем формовочная масса содержит максимум 9 мас.% пластификатора,
для контакта со сверхкритической средой.
2. Применение по п.1, отличающееся тем, что формовочная масса содержит максимум 7 мас.% пластификатора.
3. Применение по п.1, отличающееся тем, что формовочная масса содержит максимум 5 мас.% пластификатора.
4. Применение по п.1, отличающееся тем, что формовочная масса не содержит пластификатора.
5. Применение по п.1, отличающееся тем, что формованная деталь является рукавом или трубой, которые используют для транспортирования сверхкритической среды и которые содержат формовочную массу в качестве внутреннего термопластичного слоя, контактирующего с транспортируемой средой.
6. Применение по п.5, отличающееся тем, что наружный диаметр рукава составляет от 30 до 850 мм, соответственно наружный диаметр трубы составляет от 30 до 1100 мм.
7. Применение по п.1, отличающееся тем, что средневесовая молекулярная масса используемого в качестве сомономера простого полиэфирдиола, структурные единицы которого содержатся в простом/сложном полиэфирамиде, соответственно используемого в качестве сомономера простого полиэфирдиамина, структурные единицы которого содержатся в простом полиэфирамиде, составляет от 200 до 5000 г/моль, причем содержание указанных структурных единиц соответственно в простом/сложном полиэфирамиде, простом полиэфирамиде или их смеси составляет от 4 до 60 мас.%.
8. Применение по п.5, отличающееся тем, что для изготовления внутреннего слоя термопласта из формовочной массы реализуют следующие технологические операции:
a) изготовление смеси, содержащей полиамид, формовочной массы с повышающей молекулярную массу добавкой,
b) при необходимости хранение и/или перемещение смеси,
c) перемешивание смеси в расплаве под действием сил сдвига, причем дополнительная поликонденсация происходит лишь при реализации этой технологической операции,
d) экструдирование и затвердевание расплавленной смеси.
9. Применение по п.8, отличающееся тем, что повышающая молекулярную массу добавка является соединением по меньшей мере с двумя структурными единицами карбоната.
10. Применение по п.1, отличающееся тем, что перед компаундированием из полиамида путем экстракции удаляют остаточные мономеры, а также олигомеры.
11. Применение по одному из пп.1-10, отличающееся тем, что сверхкритическая среда выбрана из группы, включающей диоксид углерода, сероводород, азот, метан, этан, пропан, бутан, природный газ и их смеси.
12 Применение по одному из пп.1-10, отличающееся тем, что сверхкритическая среда смешана с сырой нефтью.
13. Применение по одному из из пп.1-10 при третичной добыче сырой нефти или подземном захоронении диоксида углерода.